ФОРМОВАННОЕ ИЗДЕЛИЕ, СОДЕРЖАЩЕЕ ЦЕОЛИТНЫЙ МАТЕРИАЛ, ИМЕЮЩИЙ ТИП КАРКАСНОЙ СТРУКТУРЫ MFI

1. Формованное изделие, содержащее цеолитный материал, имеющий тип каркасной структуры MFI, где от 98 до 100 мас.% цеолитного материала состоят из Ti, Si, О и Н, и где цеолитный материал, имеющий тип каркасной структуры MFI, проявляет адсорбцию/десорбцию азота типа IV, причем формованное изделие дополнительно содержит связующее на основе диоксида кремния, где формованное изделие имеет объем пор по меньшей мере 0,8 мл/г, как определено посредством измерения пористости путем внедрения ртути.
2. Формованное изделие по п. 1, где цеолитный материал, имеющий тип каркасной структуры MFI, содержит полые полости, имеющие диаметр более 5,5 Ангстрем, предпочтительно в интервале от более 5,5 Ангстрем до менее, чем размер кристаллита цеолитного материала, определенный посредством ТЕМ.
3. Формованное изделие по п. 1, где от 99 до 100 мас.%, предпочтительно от 99,5 до 100 мас.%, более предпочтительно от 99,9 до 100 мас.%, цеолитного материала, имеющего тип каркасной структуры MFI, состоят из Ti, Si, О и Н.
4. Формованное изделие по п. 1, где цеолитный материал, имеющий тип каркасной структуры MFI, имеет содержание Ti в интервале от 1,3 до 2,1 мас.%, предпочтительно в интервале от 1,5 до 1,9 мас.%, более предпочтительно в интервале от 1,6 до 1,8 мас.%, вычисленное как элементарный Ti и на основе массы цеолитного материала.
5. Формованное изделие по п. 1, где объем пор находится в интервале от 0,8 до 1,5 мл/г, предпочтительно в интервале от 0,9 до 1,4 мл/г, более предпочтительно в интервале от 1,0 до 1,3 мл/г.
2
2
6. Формованное изделие по п. 1, где в формованном изделии массовое соотношение цеолитного материала, имеющего тип каркасной структуры MFI, и связующего на основе диоксида кремния, вычисленного как SiO, MFI:SiO, находится в интервале от 1:1 до 5:1, предпочтительно в интервале от 1,5:1 до 4:1, более предпочтительно в интервале от 2:1 до 3:1.
7. Формованное изделие по любому из пп. 1-6, где от 99 до 100 мас.%, предпочтительно от 99,5 до 100 мас.%, более предпочтительно от 99,9 до 100 мас.% формованного изделия состоят из цеолитного материала, имеющего тип каркасной структуры MFI, и связующего на основе диоксида кремния.
8. Способ получения формованного изделия, содержащего цеолитный материал, имеющий тип каркасной структуры MFI, и связующее на основе диоксида кремния, причем способ включает
(i) обеспечение смеси, содержащей предшественник связующего на основе диоксида кремния и цеолитный материал, имеющий тип каркасной структуры MFI, где от 98 до 100 мас. % цеолитного материала состоят из Ti, Si, О и Н, и где цеолитный материал, имеющий тип каркасной структуры MFI, проявляет изотерму адсорбции/десорбции азота типа IV;
(ii) формование смеси, полученной на стадии (i), получая предшественник формованного изделия;
(iii) получение смеси, содержащей предшественник формованного изделия, полученный на стадии (ii), и воду, и воздействие на смесь обработкой водой в гидротермальных условиях, получая обработанный водой предшественник формованного изделия;
(iv) прокаливание обработанного водой предшественника формованного изделия в атмосфере газа, получая формованное изделие.
9. Способ по п. 8, где предшественник связующего на основе диоксида кремния выбран из группы, состоящей из золя кремниевой кислоты, коллоидного диоксида кремния, диоксида кремния, полученного влажной технологией, диоксида кремния, полученного сухой технологией, и смеси двух или более из них, где предшественник связующего на основе диоксида кремния предпочтительно представляет собой коллоидный диоксид кремния.
10. Способ по п. 8, где смесь, полученная согласно стадии (i), дополнительно содержит один или более агентов, модифицирующих вязкость, и/или агентов, образующих мезопоры, где один или более агентов предпочтительно выбраны из группы, состоящей из воды, спиртов, органических полимеров и смесей двух или более из них, где органические полимеры предпочтительно выбраны из группы, состоящей из целлюлоз, производных целлюлозы, крахмалов, полиалкиленоксидов, полистиролов, полиакрилатов, полиметакрилатов, полиолефинов, полиамидов, сложных полиэфиров и смесей двух или более из них, где органические полимеры более предпочтительно выбраны из группы, состоящей из производных целлюлозы, полиалкиленоксидов, полистиролов и смесей двух или более из них, где органические полимеры более предпочтительно выбраны из группы, состоящей из метилцеллюлоз, карбоксиметилцеллюлоз, полиэтиленоксидов, полистиролов и смесей двух или более из них, где более предпочтительно, один ли более агентов содержат воду, карбоксиметилцеллюлозу, полиэтиленоксид и полистирол.
11. Способ по п. 8, где на стадии (ii) смесь формуют в нить, предпочтительно в нить, имеющую круглое поперечное сечение, где на стадии (ii) формование предпочтительно содержит экструдирование смеси.
12. Способ по п. 8, где формование согласно стадии (ii) дополнительно содержит сушку предшественника формованного изделия в атмосфере газа и прокаливание высушенного предшественника формованного изделия в атмосфере газа, предпочтительно при температуре атмосферы газа в интервале от 450 до 530°C, более предпочтительно в интервале от 470 до 510°C, более предпочтительно в интервале от 480 до 500°C.
13. Способ по п. 8, где обработка водой согласно стадии (iii) содержит температуру смеси в интервале от 100 до 200°C, предпочтительно в интервале от 125 до 175°C, более предпочтительно в интервале от 130 до 160°C, более предпочтительно в интервале от 135 до 155°C, более предпочтительно в интервале от 140 до 150°C, где обработку водой согласно стадии (iii) предпочтительно проводят при аутогенном давлении, более предпочтительно в автоклаве.
14. Формованное изделие, содержащее цеолитный материал, имеющий тип каркасной структуры MFI, и связующее на основе диоксида кремния, получаемое или полученное способом по любому из пп. 8-13.
15. Применение формованного изделия по любому из пп. 1-7 или по п. 14 в качестве адсорбента, абсорбента, катализатора или компонента катализатора, предпочтительно в качестве катализатора или компонента катализатора, более предпочтительно в качестве катализатора на основе кислоты Льюиса или компонента катализатора на основе кислоты Льюиса, в качестве катализатора изомеризации или компонента катализатора изомеризации, в качестве катализатора окисления или компонента катализатора окисления, в качестве катализатора адольной конденсации или компонента катализатора адольной конденсации, или в качестве катализатора реакции Принса или компонента катализатора реакции Принса, более предпочтительно в качестве катализатора окисления или компонента катализатора окисления, более предпочтительно в качестве катализатора эпоксидирования или компонента катализатора эпоксидирования, более предпочтительно в качестве катализатора эпоксидирования, более предпочтительно в качестве катализатора эпоксидирования для эпоксидирования органического соединения, более предпочтительно для эпоксидирования органического соединения, имеющего по меньшей мере одну С-С двойную связь, предпочтительно С2-С10 алкена, более предпочтительно С2-С5 алкена, более предпочтительно С2-С4 алкена, более предпочтительно С2 или С3 алкена, более предпочтительно пропена.